(57)【特許請求の範囲】
【請求項１】
第１成分として一般式（Ｉ）で表される化合物類から選ばれる少なくとも１種の化合物、および第２成分として一般式（II−１）または（II−２）で表される化合物類から選ばれる少なくとも１種の化合物を含有することを特徴とする液晶組成物。
【化１】
0004547742.tif 000018
【化２】
0004547742.tif 000019
【化３】
0004547742.tif 000020
（各式中、Ｒ1、Ｒ3およびＲ5はそれぞれ独立に炭素数１〜１０のアルキル基または炭素数２〜１０のアルケニル基を示し、Ｒ2、Ｒ4およびＲ6はそれぞれ独立に炭素数１〜１０のアルキル基、アルコキシ基または炭素数２〜１０のアルケニル基を示し、Ｚ1〜Ｚ5 はそれぞれ独立に単結合または―ＣＨ2ＣＨ2―を示し、環 Ａ1および Ａ2はそれぞれ独立に１，４−フェニレン基またはトランス−１，４−シクロヘキシレン基 を示す。また、環 Ａ2 が１，４−フェニレン基の場合は、その環の側位の少なくとも１つの水素原子はフッ素原子で置換されてもよい。）
【請求項２】
液晶組成物の全重量に対して、第１成分が３〜４０重量％、第２成分が３〜７０重量％であることを特徴とする請求項１に記載の液晶組成物。
【請求項３】
第３成分として一般式（ＩＩＩ−１）、（ＩＩＩ−２）、（ＩＩＩ−３）、（ＩＩＩ−４）、（ＩＩＩ−５）または（ＩＩＩ−６）で表される化合物類から選ばれる少なくとも１種の化合物をさらに含有することを特徴とする、請求項１または２に記載の液晶組成物。
【化４】
0004547742.tif 000021
【化５】
0004547742.tif 000022
【化６】
0004547742.tif 000023
【化７】
0004547742.tif 000024
【化８】
0004547742.tif 000025
【化９】
0004547742.tif 000026
（各式中、Ｒ７、Ｒ９、Ｒ１１、Ｒ１３、Ｒ１５およびＲ１７はそれぞれ独立に炭素数１〜１０のアルキル基または炭素数２〜１０のアルケニル基を示し、Ｒ８、Ｒ１０、Ｒ１４およびＲ１６はそれぞれ独立に炭素数１〜１０のアルキル基、アルコキシ基または炭素数２〜１０のアルケニル基を示し、Ｒ１２は炭素数１〜１０のアルキル基または炭素数２〜１０のアルケニル基を示し、Ｒ１８は基中の１つの―ＣＨ２―が―Ｏ―で置換されてもよい炭素数１〜１０のアルキル基、または炭素数２〜１０のアルケニル基を示し、Ｑは水素原子またはフッ素原子を示す。）
【請求項４】
液晶組成物の全重量に対して、第１成分が３〜４０重量％、第２成分が３〜７０重量％、第３成分が１〜８０重量％であることを特徴とする請求項３に記載の液晶組成物。
【請求項５】
第４成分として一般式（IV−１）または（IV−２）で表される化合物類から選ばれる少なくとも１種の化合物をさらに含有することを特徴とする、請求項３または４に記載の液晶組成物。
【化１０】
0004547742.tif 000027
【化１１】
0004547742.tif 000028
（各式中、Ｒ19およびＲ21はそれぞれ独立に炭素数１〜１０のアルキル基または炭素数２〜１０のアルケニル基を示し、Ｒ20およびＲ22はそれぞれ独立に炭素数１〜１０のアルキル基、アルコキシ基または炭素数２〜１０のアルケニル基を示し、Ｚ6〜Ｚ8 はそれぞれ独立に単結合または―ＣＨ2ＣＨ2―を示し、環Ｂは１，４−フェニレン基またはトランス−１，４−シクロヘキシレン基を示す。）
【請求項６】
請求項１ 〜５のいづれか１項に記載の液晶組成物を用いた液晶表示素子。
【発明の詳細な説明】
【０００１】
【発明の属する技術分野】
本発明は、特にアクティブマトリックス液晶表示素子用に適する、負の誘電率異方性値を有するネマチック液晶組成物およびその液晶組成物を用いた液晶表示素子に関する。
【０００２】
【背景技術】
液晶表示素子（ＬＣＤ）は、ＣＲＴ（ブラウン管方式ディスプレイ）に比べて、低消費電力、小型化、軽量化が可能であるために、ツイストネマチック（ＴＮ）方式、スーパーツイストネマチック（ＳＴＮ）方式、薄膜トランジスター（ＴＦＴ）方式等の種々のＬＣＤが実用化されてきた。中でもＴＦＴ等のアクティブマトリックスＬＣＤ（ＡＭ−ＬＣＤ）はカラー化、高精細化が進みフラットディスプレイの本命として注目をあびている。
【０００３】
このＡＭ−ＬＣＤ用液晶組成物に求められている特性として、
１）ＬＣＤの高コントラストを維持するための、高い電圧保持率（ＶＨＲ）、
２）使用環境の変化に対応するための、広いネマチック液晶相範囲、
３）セル厚に応じて、適当な屈折率異方性値（Δｎ）を取り得ること、
４）駆動回路に応じて、適当なしきい値電圧を取り得ること、
を挙げることができる。
【０００４】
ＡＭ−ＬＣＤの動作方式としては、上下の電極基盤間における液晶分子の配向を９０゜ツイストさせたＴＮ表示方式が主流であったが、視野角が狭いため大画面に適用しにくいという欠点があった。
そこで視野角を改善するモードとして、
ａ）電圧無印加時に液晶表示素子はホモジニアス配向状態を示し、電圧印加時に面内で液晶分子が４５〜９０゜回転するＩＰＳ表示方式(Ｒ. Ｋｉｅｆｅｒ,Ｂ. Ｗｅｂｅｒ,Ｆ. ＷｉｎｄｓｃｈｅｉｄおよびＧ. Ｂａｕｒによる"Ｉｎ-Ｐｌａｎｅ Ｓｗｉｔｃｈｉｎｇ ｏｆ Ｎｅｍａｔｉｃ Ｌｉｑｕｉｄ Ｃｒｙｓｔａｌｓ"、ＪＡＰＡＮ ＤＩＳＰＬＡＹ '９２，・Ｐ.５４７) や、
ｂ）電圧無印加時に液晶表示素子はホメオトロピック配向状態を示し、電圧印加時に水平一方向の配向状態に変化するＶＡ表示方式（Ｋ.Ｏｈｍｕｒｏ,Ｓ.Ｋａｔａｏｋａ,Ｔ.ＳａｓａｋｉおよびＹ.Ｋｏｉｋｅによる”Ｄｅｖｅｌｏｐｍｅｎｔ ｏｆ Ｓｕｐｅｒ-Ｈｉｇｈ-Ｉｍａｇｅ-Ｑｕａｌｉｔｙ Ｖｅｒｔｉｃａｌ-Ａｌｉｇｎｍｅｎｔ-Ｍｏｄｅ ＬＣＤ”、ＳＩＤ ９７ ＤＩＧＥＳＴ.Ｐ８４５）等が提案されている。
【０００５】
これらの表示方式は広視野角化を実現できる上に高速応答や高コントラストを特徴としており、また誘電率異方性値（△ε）が負の液晶組成物を適用できるという大きな特徴を有している。これらの動作方式は複屈折モード（Ｅｌｅｃｔｒｉｃａｌｌｙ Ｃｏｎｔｒｏｌｌｅｄ Ｂｉｒｅｆｒｉｎｇｅｎｃｅ Ｍｏｄｅ）を利用している。
その際、最適なコントラストを得るには、屈折率異方性値（Δｎ）とセル厚（ｄ）の積Δｎ・ｄをある一定の値、例えば０．２７５μｍ程度に設定する必要があるが、セル厚（ｄ）は通常３〜６μｍであるためΔｎの値としては０．０５〜０．１０程度であることが要求される。
応答時間は液晶組成物の粘度（以下、ηと略記することがある）に比例するため、高速応答を達成するためには小さなηを有する液晶組成物が要求されている。
また、しきい値電圧は誘電率異方性値（以下、△εと略記することがある）の絶対値が大きくなる程低くなり望ましいので、△εが負でしかもその絶対値が大きな値を示す液晶組成物が要求されている。
このような要求および種々の目的に応じて生ずる諸要求に応えるため、液晶組成物について鋭意検討がなされているが、未だ満足できる状況にあるとは言えない。
【０００６】
【発明が解決しようとする課題】
本発明の目的は、広視野角化を実現できる上記ａ）およびｂ）の表示方式に適用できるような適当なΔｎの値を持ち、低粘性かつ大きい負のΔεと広いネマチック液晶相範囲を有していて、上記ＡＭ−ＬＣＤ用液晶組成物に求められる高い電圧保持率やその他の種々の特性を有している液晶組成物を提供することにある。
【０００７】
【課題を解決するための手段】
上記目的を達成するため、本発明は以下を構成とする。
（１） 第１成分として一般式（Ｉ）で表される化合物類から選ばれる少なくとも１種の化合物、および第２成分として一般式（II−１）または（II−２）で表される化合物類から選ばれる少なくとも１種の化合物を含有することを特徴とする液晶組成物。
【０００８】
【化１２】
0004547742.tif 000002
【０００９】
【化１３】
0004547742.tif 000003
【００１０】
【化１４】
0004547742.tif 000004
【００１１】
（各式中、Ｒ1、Ｒ3およびＲ5はそれぞれ独立に炭素数１〜１０のアルキル基または炭素数２〜１０のアルケニル基を示し、Ｒ2、Ｒ4およびＲ6はそれぞれ独立に炭素数１〜１０のアルキル基、アルコキシ基または炭素数２〜１０のアルケニル基を示し、Ｚ1〜Ｚ5 はそれぞれ独立に単結合または―ＣＨ2ＣＨ2―を示し、環 Ａ1および Ａ2はそれぞれ独立に１，４−フェニレン基またはトランス−１，４−シクロヘキシレン基 を示す。また、環 Ａ2 が１，４−フェニレン基の場合は、その環の側位の少なくとも１つの水素原子はフッ素原子で置換されてもよい。）
（２） 液晶組成物の全重量に対して、第１成分が３〜４０重量％、第２成分が３〜７０重量％であることを特徴とする（１）項に記載の液晶組成物。
（３） 第３成分として一般式（III−１）、（III−２）、（III−３）、（III−４）、（III−５）または（III−６）で表される化合物類から選ばれる少なくとも１種の化合物をさらに含有することを特徴とする、（１）項または（２）項に記載の液晶組成物。
【００１２】
【化１５】
0004547742.tif 000005
【００１３】
【化１６】
0004547742.tif 000006
【００１４】
【化１７】
0004547742.tif 000007
【００１５】
【化１８】
0004547742.tif 000008
【００１６】
【化１９】
0004547742.tif 000009
【００１７】
【化２０】
0004547742.tif 000010
【００１８】
（各式中、Ｒ7、Ｒ9、Ｒ11、Ｒ13、Ｒ15およびＲ17はそれぞれ独立に炭素数１〜１０のアルキル基または炭素数２〜１０のアルケニル基を示し、Ｒ8、Ｒ10、Ｒ12、Ｒ14およびＲ16はそれぞれ独立に炭素数１〜１０のアルキル基、アルコキシ基または炭素数２〜１０のアルケニル基を示し、Ｒ18は基中の１つの ―ＣＨ2―が ―Ｏ― で置換されてもよい炭素数１〜１０のアルキル基、または炭素数２〜１０のアルケニル基を示し、Ｑは水素原子またはフッ素原子を示す。）
（４） 液晶組成物の全重量に対して、第１成分が３〜４０重量％、第２成分が３〜７０重量％、第３成分が１〜８０重量％であることを特徴とする（３）項に記載の液晶組成物。
（５）  第４成分として一般式（IV−１）または（IV−２）で表される化合物類から選ばれる少なくとも１種の化合物をさらに含有することを特徴とする、（３）項または（４）項に記載の液晶組成物。
【００１９】
【化２１】
0004547742.tif 000011
【００２０】
【化２２】
0004547742.tif 000012
【００２１】
（各式中、Ｒ19およびＲ21はそれぞれ独立に炭素数１〜１０のアルキル基または炭素数２〜１０のアルケニル基を示し、Ｒ20およびＲ22はそれぞれ独立に炭素数１〜１０のアルキル基、アルコキシ基または炭素数２〜１０のアルケニル基を示し、Ｚ6〜Ｚ8 はそれぞれ独立に単結合または―ＣＨ2ＣＨ2―を示し、環Ｂは１，４−フェニレン基またはトランス−１，４−シクロヘキシレン基を示す。）
（６）  （１）〜（５）項のいづれか１項に記載の液晶組成物を用いた液晶表示素子。
【００２２】
【発明の実施の形態】
本発明の液晶組成物において、第１成分である一般式（Ｉ）で表される化合物類は、△ｎがおよそ０．０５〜０．１２、Δεがおよそ−８〜−４の範囲にあり、かつ熱安定性、化学的安定性および相溶性に優れている。そこで、高信頼性を要求されるＴＦＴ用液晶組成物のしきい値電圧および粘度を小さくする役割を担う。しかし、透明点（Ｔｃ）がおよそ−３０〜２０℃の範囲にあるため、これらの化合物だけで負のΔεを有する組成物を調製すると、組成物のＴｃが小さくなり過ぎて好ましくない。
第２成分の一般式（II−１）または（II−２）で表される化合物類は、第１成分と共に用いることにより上記欠点を改善することができる。
すなわち、第２成分は△ｎがおよそ０．０９〜０．１８、Δεがおよそ−８〜−４、Ｔｃがおよそ９０〜１５０℃の範囲にあり、また熱安定性、化学的安定性および相溶性にも優れているので、液晶組成物のΔεを負に大きくするとともにＴｃを高める役割を担う。
【００２３】
第２成分の好適例として、一般式（II−１）で表される化合物類については以下の式（II−１−１）〜（II−１−８）で表される化合物を、また一般式（II−２）で表される化合物類については式（II−２−１）〜（II−２−１０）で表される化合物をそれぞれ挙げることができる。
【００２４】
【化２３】
0004547742.tif 000013
【００２５】
【化２４】
0004547742.tif 000014
【００２６】
【化２５】
0004547742.tif 000015
【００２７】
【化２６】
0004547742.tif 000016
【００２８】
（各式中、Ｒ3、Ｒ4、Ｒ5およびＲ6は前記の定義と同じ意味を示す。）
【００２９】
第１成分である化合物類の少なくとも１種と第２成分である化合物類の少なくとも１種を任意に組み合わせることにより、前記本発明目的を達成可能なＡＭ−ＬＣＤ用液晶組成物を調製することができる。
【００３０】
第３成分のうち、一般式（III−１）、（III−２）、（III−３）または（III−４）で表される化合物類は、Ｔｃがおよそ１０〜８０℃、Δεがほぼ０であり、△ｎがおよそ０．０１〜０．０８の範囲にあるため主に組成物の△ｎを小さくする役割を担い、それらのうち一般式（III−１）と（III−２）で表される化合物類はさらに組成物の粘度を小さくする役割も担う。
また、一般式（III−５）または（III−６）で表される化合物類は、△ｎがおよそ０．１０〜０．２０、Δεがほぼ０であり、Ｔｃがおよそ１３０〜２６０℃の範囲にあるため、特に組成物のＴｃを高くする役割を担う。
このように、第１成分と第２成分からなる組成物に第３成分をさらに加えることによっても本発明目的に沿って組成物の△ｎ、粘度およびネマチック液晶相範囲を調整することができ、特にＡＭ−ＬＣＤ用液晶組成物として好適なＴｃ、△ｎおよびΔεがそれぞれおよそ６０〜１００℃、０．０６〜０．１２および−６〜−１で、低粘度かつ広いネマチック液晶相範囲を有する液晶組成物を調製することができる。
【００３１】
次に、第４成分のうち、一般式（IV−１）で表される化合物類はＴｃ、△ｎおよびΔεがそれぞれおよそ−２０〜３０℃、０．０６〜０．１２および−７〜−３の範囲にあり、熱安定性や化学的安定性にも優れている。一般式（IV−２）で表される化合物類はＴｃ、△ｎおよびΔεがそれぞれおよそ１２０〜１８０℃、０．０８〜０．２１および−７〜−４の範囲にあり、熱安定性や化学的安定性にも優れている。
これらの一般式（IV−１）または（IV−２）で表される化合物類は、高信頼性を要求されるＴＦＴ用液晶組成物のしきい値電圧および粘度をそれぞれ小さくする役割を担うが、Δεの微調整にも有効である。
第１成分である化合物類の少なくとも１種と第２成分である化合物類の少なくとも１種を任意に組み合わせた組成物またはこの組成物に第３成分をさらに加えた組成物に第４成分をさらに加えることによっても、本発明目的に沿って組成物の△ｎ、粘度、Δε（負で絶対値が大きい）およびネマチック液晶相範囲を調整することができる。
【００３２】
各成分の使用量について説明すに、先ず第１成分の使用量は液晶組成物の全重量に対し好ましくは３〜４０重量％、さらに好ましくは５〜３５重量％が適する。
すなわち、該使用量が３重量％未満の場合には、得られる液晶組成物は負のΔεを示すもののその絶対値は小さくなり過ぎ、しきい値電圧が高くなることがあるので好ましくない。一方使用量が４０重量％を超えると、得られる液晶組成物は低温における相溶性が悪くなったり、Ｔｃが低くなったりすることがあり好ましくない。
次に、第２成分の使用量は液晶組成物の全重量に対し好ましくは３〜７０重量％、さらに好ましくは５〜６５重量％が適する。該使用量が３重量％未満の場合には、得られる液晶組成物は負のΔεを示すもののその絶対値は小さくなり過ぎることがあるので好ましくない。一方、使用量が７０重量％を超えると、得られる液晶組成物は低温における相溶性が悪くなる場合があるので好ましくない。
第３成分の使用量は液晶組成物の全重量に対し８０重量％以下であることが好ましい。すなわち、該使用量が８０重量％を超えると、得られる液晶組成物のΔε（負）の絶対値は小さくなり過ぎ、しきい値電圧を大きくしてしまう場合があるので好ましくない。
【００３３】
各成分を与える上記の化合物類は、何れも公知の有機合成法を適用することにより容易に得られる。
ちなみに、第１成分の一般式（Ｉ）で表される化合物類と第２成分の一般式（II−１）もしくは（II−２）で表される化合物類はともにピラン環を有するが、このような構造の化合物類は、アルデヒド誘導体とブロモ酢酸エステルからＲｅｆｏｍａｔｓｋｙ反応（Ｍ.Ｗ.ＲＡＴＨＫＥ等,Ｊ.Ｏ.Ｃ.,35(11),3966(1970),Ｊ.Ｆ.ＲＵＰＰＥＲＴ等 ,Ｊ.Ｏ.Ｃ.,39(2),269(1974))、Ｐ.ＰＩＣＡＲＤ等の方法（Ｓｙｎｔｈｅｓｉｓ,550(1981)）およびＭ.Ｙａｍａｇｕｃｈｉ等の方法（Ｔｅｔｒａｈｅｄｒｏｎ Ｌｅｔｔ.,25(11),1159(1984)）を用いて得られる化合物に、さらにヒドロシリル化（Ｇ.Ａ.Ｋｒａｕｓ等,Ｊ.Ｏｒｇ.Ｃｈｅｍ.,46,2417(1981),Ｇ.Ａ.Ｋｒａｕｓ等,Ｊ.Ｃｈｅｍ.Ｓｏｃ.,Ｃｈｅｍ.Ｃｏｍｍｕｎ.,1568,(1986)）を行って合成することができる。
【００３４】
本発明の第３成分のうち、一般式（III−１）で表される化合物類は例えば特開昭５９−７０６２４や特開昭６０−１６９４０に記載された方法、一般式（III−４）で表される化合物類は例えば特開昭５４−２７５４６に記載された方法、一般式（III−５）で表される化合物類は例えば特開昭５７−１６５３２８に記載された方法に従ってそれぞれ合成することができ、また本願発明の第４成分である一般式（IV−１）または（IV−２）で表される化合物類は例えば特開平６−２２８０３７に記載された方法に従って合成することができる。
【００３５】
本発明の液晶組成物は、それ自体慣用な方法、例えば種々の成分を高温度下で互いに溶解させる方法等により調製することができる。
また、必要により適当な添加物を加えることによって意図する用途に応じた改良がなされ最適化される。このような添加物は当業者によく知られており、文献等に詳細に記載されている。
また、本発明液晶組成物にメロシアニン系、スチリル系、アゾ系、アゾメチン系、アゾキシ系、キノフタロン系、アントラキノン系またはテトラジン系等の二色性色素を添加すれば、ゲストホスト（ＧＨ）モード用の液晶組成物としても使用することができる。
本発明の液晶組成物は、ネマチック液晶をマイクロカプセル化して作製した液晶表示素子（ＮＣＡＰ）用の液晶組成物や液晶中に三次元網目状高分子を作製したポリマーネットワーク液晶表示素子（ＰＮＬＣＤ）に代表されるポリマー分散型液晶表示素子（ＰＤＬＣＤ）用の液晶組成物としても使用できる他、少なくとも１種以上のカイラル化合物を添加した液晶組成物、複屈折制御（ＥＣＢ）モードや動的散乱（ＤＳ）モード用の液晶組成物としても使用できる。
【００３６】
【実施例】
以下、実施例により本発明を詳細に説明するが、本発明はこれらの実施例に限定されるものではない。
なお、比較例および実施例に示す組成物において、成分として用いられる化合物は表１に示す定義に基づいて記号で表記し、各化合物の含有量を示す％は特に断りのない限り重量％を意味する。
また、液晶組成物の特性データは、Ｔｃ（透明点）、ＴL（ネマチック相を示す下限温度）、Δｎ（２５℃における屈折率異方性値）、Δε（２５℃における誘電率異方性値）、η20（２０℃における粘度）、ＶＨＲ（２５℃）（２５℃における電圧保持率）およびＶＨＲ（８０℃）（８０℃における電圧保持率）により示した。
なお、ＴLは０℃、−１０℃、−２０℃、−３０℃および−４０℃の各々のフリーザー中に液晶組成物を３０日間放置した後の液晶相で判断した。Δε（＝ε‖−ε⊥）は、液晶をホメオトロピック配向させたセルとホモジニアス配向させたセルを作製し、それぞれからε‖（対称軸方向の誘電率）とε⊥（対称軸に垂直な方向の誘電率）を測定することによって得られた。また、ＶＨＲ（２５℃）とＶＨＲ（８０℃）の測定は、ＴＮセルを作製し（配向膜はチッソ社製のＰＩＡ-5210を使用）、保持時間を１６．６ｍｓｅｃとして面積法に基づいて実施した。
【００３７】
【表１】
0004547742.tif 000017
【００３８】
比較例１（組成物 Ａ）
特開平６−２２８０３７号公報の実施例２６には、負のΔεを有する化合物を用いた以下の組成物が開示されている。
３−ＨＢＢ（２Ｆ，３Ｆ）−１Ｏ１                    １０．０％
ＺＬＩ−１１３２（メルク社製の市販の液晶）          ９０．０％
この組成物の特性を求めたところ、以下の通りであった。
ＴC＝７４．９（℃）
ＴL＜−２０℃
Δｎ＝０．１３９
Δε＝９．７
η20＝２９．２（ｍＰａ・ｓ）
ＶＨＲ（２５℃）＝９５．８
ＶＨＲ（８０℃）＝４８．５
上記の結果からも明らかな通り、この組成物はΔεの値が正であり、また電圧保持率（ＶＨＲ）が著しく低いことがわかる。
【００３９】
比較例２（組成物 Ｃ）
特開平６−２２８０３７号公報の実施例２７には、負のΔεを有する化合物を用いた以下の組成物が開示されている。
５−ＨＨＢ（２Ｆ，３Ｆ）−１Ｏ１                    １０．０％
ＺＬＩ−１１３２                                    ９０．０％
この組成物の特性を求めたところ、以下の通りであった。
ＴC＝７７．０（℃）
ＴL＜−２０℃
Δｎ＝０．１３３
Δε＝９．７
η20＝２９．１（ｍＰａ・ｓ）
ＶＨＲ（２５℃）＝９６．１
ＶＨＲ（８０℃）＝４８．７
上記の結果からも明らかな通り、この液晶組成物はΔεの値が正であり、また電圧保持率（ＶＨＲ）が著しく低いことがわかる。
比較例１と比較例２で開示された組成物にはシアノ基を有する化合物が多く含まれているため、電圧保持率（ＶＨＲ）の値が小さくなりＡＭ−ＬＣＤに適用できない上、Δεの値も正で所望の負ではない。
【００４０】
実施例１
下記の成分含有量からなる液晶組成物を調製した。
第１成分
５−ＤｈＢ（２Ｆ，３Ｆ）−Ｏ１                      ７．０％
３−ＤｈＢ（２Ｆ，３Ｆ）−Ｏ２                      ８．０％
５−ＤｈＢ（２Ｆ，３Ｆ）−Ｏ２                      ８．０％
第２成分
３−ＨＤｈＢ（２Ｆ，３Ｆ）−Ｏ１                  １２．０％
３−ＨＤｈＢ（２Ｆ，３Ｆ）−Ｏ２                  １３．０％
５−ＨＤｈＢ（２Ｆ，３Ｆ）−Ｏ１                  １３．０％
５−ＨＤｈＢ（２Ｆ，３Ｆ）−Ｏ２                  １３．０％
５−ＢＤｈＢ（２Ｆ，３Ｆ）−Ｏ２                    ３．０％
第３成分
３−ＨＨ−４                                        ６．０％
３−ＨＢ−２                                        ６．０％
３−ＨＨＢ−１                                      ４．０％
３−ＨＨＢ−３                                      ３．０％
３−ＨＨＢ−Ｏ１                                    ４．０％
この組成物の特性を求めたところ、以下の通りであった。
ＴC＝８６．３（℃）
ＴL＜−２０℃
Δｎ＝０．０９５
Δε＝−５．０
η20＝３９．９（ｍＰａ・ｓ）
ＶＨＲ（２５℃）＝９８．７
ＶＨＲ（８０℃）＝９８．０
この組成物は、比較例１および２のそれらと比較して、特に負で絶対値が大きいΔεを有しかつ電圧保持率（ＶＨＲ）が非常に高いことがわかる。したがって、既述した ａ）および ｂ）モードの表示方式に好適である。
【００４１】
実施例２
下記の成分含有量からなる液晶組成物を調製した。
第１成分
３−ＤｈＢ（２Ｆ，３Ｆ）−Ｏ２                      ５．０％
５−ＤｈＢ（２Ｆ，３Ｆ）−Ｏ２                      ５．０％
第２成分
３−ＨＤｈＢ（２Ｆ，３Ｆ）−Ｏ１                    ９．０％
５−ＨＤｈＢ（２Ｆ，３Ｆ）−Ｏ１                  １０．０％
３−ＨＤｈＢ（２Ｆ，３Ｆ）−Ｏ２                    ９．０％
５−ＨＤｈＢ（２Ｆ，３Ｆ）−Ｏ２                  １０．０％
第３成分
２−ＨＨ−３                                        ４．０％
３−ＨＨ−４                                      １０．０％
３−ＨＢ−２                                      １６．０％
３−ＨＢ−４                                        ４．０％
３−ＨＨＢ−１                                      ５．０％
３−ＨＨＢ−３                                      ９．０％
３−ＨＨＢ−Ｏ１                                    ４．０％
この組成物の特性を求めたところ、以下の通りであった。
ＴC＝８５．９（℃）
ＴL＜−２０℃
Δｎ＝０．０８５
Δε＝−３．１
η20＝２４．０（ｍＰａ・ｓ）
ＶＨＲ（２５℃）＝９８．９
ＶＨＲ（８０℃）＝９８．３
この組成物は、負で絶対値が大きいΔεと低粘度を有し、かつ電圧保持率が非常に高いことがわかる。
【００４２】
実施例３
下記の成分含有量からなる液晶組成物を調製した。
第１成分
３−ＤｈＢ（２Ｆ，３Ｆ）−Ｏ２                     ６．０％
５−ＤｈＢ（２Ｆ，３Ｆ）−Ｏ２                     ６．０％
第２成分
３−ＨＤｈＢ（２Ｆ，３Ｆ）−Ｏ１                   ７．０％
３−ＨＤｈＢ（２Ｆ，３Ｆ）−Ｏ２                   ７．０％
第３成分
３−ＨＥＢ−Ｏ４                                 １７．０％
４−ＨＥＢ−Ｏ２                                 １３．０％
５−ＨＥＢ−Ｏ１                                 １３．０％
３−ＨＥＢ−Ｏ２                                 １１．０％
５−ＨＥＢ−Ｏ２                                   ８．０％
１Ｏ１−ＨＢＢＨ−４                               ６．０％
１Ｏ１−ＨＢＢＨ−５                               ６．０％
この組成物の特性を求めたところ、以下の通りであった。
ＴC＝９１．２（℃）
ＴL＜−２０℃
Δｎ＝０．１００
Δε＝−１．４
η20＝３１．９（ｍＰａ・ｓ）
ＶＨＲ（２５℃）＝９９．０
ＶＨＲ（８０℃）＝９８．４
この組成物は、負のΔεを有しかつ電圧保持率が非常に高いことがわかる。
【００４３】
実施例４
下記の成分含有量からなる液晶組成物を調製した。
第１成分
３−ＤｈＢ（２Ｆ，３Ｆ）−１                       ５．０％
５−ＤｈＢ（２Ｆ，３Ｆ）−１                       ５．０％
３−ＤｈＢ（２Ｆ，３Ｆ）−Ｏ１                     ７．０％
５−ＤｈＢ（２Ｆ，３Ｆ）−Ｏ１                     ７．０％
３−ＤｈＢ（２Ｆ，３Ｆ）−Ｏ２                     ７．０％
５−ＤｈＢ（２Ｆ，３Ｆ）−Ｏ２                     ７．０％
第２成分
３−ＨＤｈＢ（２Ｆ，３Ｆ）−Ｏ２                   ５．０％
第３成分
３−ＨＥＢ−Ｏ４                                 １２．０％
４−ＨＥＢ−Ｏ２                                   ９．０％
５−ＨＥＢ−Ｏ１                                   ９．０％
３−ＨＥＢ−Ｏ２                                   ７．０％
５−ＨＥＢ−Ｏ２                                   ６．０％
１Ｏ１−ＨＢＢＨ−４                               ５．０％
１Ｏ１−ＨＢＢＨ−５                               ６．０％
３−ＨＢ（Ｆ）ＢＨ−４                             ３．０％
この組成物の特性を求めたところ、以下の通りであった。
ＴC＝７０．０（℃）
ＴL＜−２０℃
Δｎ＝０．０９４
Δε＝−１．９
η20＝３３．３（ｍＰａ・ｓ）
ＶＨＲ（２５℃）＝９９．０
ＶＨＲ（８０℃）＝９８．２
【００４４】
実施例５
下記の成分含有量からなる液晶組成物を調製した。
第１成分
５−ＤｈＢ（２Ｆ，３Ｆ）−Ｏ１                     ５．０％
第２成分
３−ＨＤｈＢ（２Ｆ，３Ｆ）−１                     ４．０％
３−ＨＤｈＢ（２Ｆ，３Ｆ）−３                     ４．０％
３−ＨＤｈＢ（２Ｆ，３Ｆ）−Ｏ１                 １２．０％
５−ＨＤｈＢ（２Ｆ，３Ｆ）−Ｏ１                 １２．０％
３−ＨＤｈＢ（２Ｆ，３Ｆ）−Ｏ２                 １２．０％
５−ＨＤｈＢ（２Ｆ，３Ｆ）−Ｏ２                 １２．０％
３−ＢＤｈＢ（２Ｆ，３Ｆ）−Ｏ３                   ５．０％
第３成分
３−ＨＥＢ−Ｏ４                                   ９．０％
４−ＨＥＢ−Ｏ２                                   ７．０％
５−ＨＥＢ−Ｏ１                                   ７．０％
３−ＨＥＢ−Ｏ２                                   ６．０％
５−ＨＥＢ−Ｏ２                                   ５．０％
この組成物の特性を求めたところ、以下の通りであった。
ＴC＝９２．７（℃）
ＴL＜−２０℃
Δｎ＝０．０９７
Δε＝−３．９
η20＝４４．６（ｍＰａ・ｓ）
【００４５】
実施例６
下記の成分含有量からなる液晶組成物を調製した。
第１成分
５−ＤｈＢ（２Ｆ，３Ｆ）−Ｏ１                     ７．０％
３−ＤｈＢ（２Ｆ，３Ｆ）−Ｏ２                     ８．０％
５−ＤｈＢ（２Ｆ，３Ｆ）−Ｏ２                     ８．０％
第２成分
３−ＨＤｈＢ（２Ｆ，３Ｆ）−Ｏ１                 １０．０％
３−ＨＤｈＢ（２Ｆ，３Ｆ）−Ｏ１                 １０．０％
３−ＨＤｈＢ（２Ｆ，３Ｆ）−Ｏ２                 １０．０％
３−ＨＤｈＢ（２Ｆ，３Ｆ）−Ｏ２                 １０．０％
第３成分
３−ＨＥＢ−Ｏ４                                   ８．０％
４−ＨＥＢ−Ｏ２                                   ６．０％
５−ＨＥＢ−Ｏ１                                   ６．０％
３−ＨＥＢ−Ｏ２                                   ５．０％
５−ＨＥＢ−Ｏ２                                   ５．０％
１Ｏ１−ＨＢＢＨ−４                               ３．０％
１Ｏ１−ＨＢＢＨ−５                               ４．０％
この組成物の特性を求めたところ、以下の通りであった。
ＴC＝８６．９（℃）
ＴL＜−２０℃
Δｎ＝０．０９９
Δε＝−３．８
η20＝４３．１（ｍＰａ・ｓ）
【００４６】
実施例７
下記の成分含有量からなる液晶組成物を調製した。
第１成分
３−ＤｈＢ（２Ｆ，３Ｆ）−Ｏ１                     ７．０％
５−ＤｈＢ（２Ｆ，３Ｆ）−Ｏ１                     ７．０％
３−ＤｈＢ（２Ｆ，３Ｆ）−Ｏ２                     ７．０％
５−ＤｈＢ（２Ｆ，３Ｆ）−Ｏ２                     ７．０％
３−Ｄｈ２Ｂ（２Ｆ，３Ｆ）−Ｏ２                   ４．０％
第２成分
３−ＨＤｈＢ（２Ｆ，３Ｆ）−１                     ５．０％
３−ＨＤｈＢ（２Ｆ，３Ｆ）−３                     ５．０％
３−ＨＤｈＢ（２Ｆ，３Ｆ）−Ｏ１                 １１．０％
５−ＨＤｈＢ（２Ｆ，３Ｆ）−Ｏ１                 １１．０％
３−ＨＤｈＢ（２Ｆ，３Ｆ）−Ｏ２                 １１．０％
５−ＨＤｈＢ（２Ｆ，３Ｆ）−Ｏ２                 １１．０％
３−ＢＤｈＢ（２Ｆ，３Ｆ）−Ｏ３                   ４．０％
３−ＤｈＨＢ（２Ｆ，３Ｆ）−Ｏ２                   ４．０％
第３成分
３−ＨＢＢＨ−５                                   ３．０％
３−ＨＢ（Ｆ）ＢＨ−５                             ３．０％
この組成物の特性を求めたところ、以下の通りであった。
ＴC＝８２．６（℃）
ＴL＜−２０℃
Δｎ＝０．０９９
Δε＝−６．０
η20＝５２．５（ｍＰａ・ｓ）
【００４７】
実施例８
下記の成分含有量からなる液晶組成物を調製した。
第１成分
３−ＤｈＢ（２Ｆ，３Ｆ）−Ｏ２                     ６．０％
５−ＤｈＢ（２Ｆ，３Ｆ）−Ｏ２                     ６．０％
第２成分
３−ＨＤｈＢ（２Ｆ，３Ｆ）−Ｏ１                   ７．０％
３−ＨＤｈＢ（２Ｆ，３Ｆ）−Ｏ２                   ７．０％
第３成分
２−ＨＨ−３                                       ５．０％
３−ＨＨ−４                                       ８．０％
３−ＨＢ−Ｏ２                                   １２．０％
３−ＨＨ−ＥＭｅ                                 １０．０％
３−ＨＨＢ−１                                     ５．０％
３−ＨＨＢ−３                                     ６．０％
３−ＨＨＢ−Ｏ１                                   ５．０％
３−ＨＥＢ−Ｏ４                                   ６．０％
４−ＨＥＢ−Ｏ２                                   ５．０％
５−ＨＥＢ−Ｏ１                                   ５．０％
３−ＨＥＢ−Ｏ２                                   ４．０％
５−ＨＥＢ−Ｏ２                                   ３．０％
この組成物の特性を求めたところ、以下の通りであった。
ＴC＝７５．４（℃）
ＴL＜−２０℃
Δｎ＝０．０７９
Δε＝−１．０
η20＝１９．４（ｍＰａ・ｓ）
【００４８】
実施例９
下記の成分含有量からなる液晶組成物を調製した。
第１成分
３−ＤｈＢ（２Ｆ，３Ｆ）−１                       ５．０％
５−ＤｈＢ（２Ｆ，３Ｆ）−１                       ５．０％
３−ＤｈＢ（２Ｆ，３Ｆ）−Ｏ１                     ５．０％
５−ＤｈＢ（２Ｆ，３Ｆ）−Ｏ１                     ５．０％
３−ＤｈＢ（２Ｆ，３Ｆ）−Ｏ２                     ８．０％
５−ＤｈＢ（２Ｆ，３Ｆ）−Ｏ２                     ８．０％
第２成分
５−ＨＤｈＢ（２Ｆ，３Ｆ）−Ｏ２                   ５．０％
第３成分
３−ＨＨ−４                                       ５．０％
３−ＨＢ−Ｏ２                                     ７．０％
２−ＨＨ−ＥＭｅ                                   ４．０％
３−ＨＨ−ＥＭｅ                                   ８．０％
２−ＨＨＢ−１                                     ５．０％
３−ＨＨＢ−１                                     ７．０％
３−ＨＨＢ−３                                     ７．０％
３−ＨＨＢ−Ｏ１                                   ５．０％
４−ＨＥＢ−Ｏ２                                   ５．０％
５−ＨＥＢ−Ｏ２                                   ６．０％
この組成物の特性を求めたところ、以下の通りであった。
ＴC＝６０．１（℃）
ＴL＜−２０℃
Δｎ＝０．０７６
Δε＝−１．４
η20＝２３．２（ｍＰａ・ｓ）
【００４９】
実施例１０
下記の成分含有量からなる液晶組成物を調製した。
第１成分
５−ＤｈＢ（２Ｆ，３Ｆ）−Ｏ１                     ５．０％
第２成分
３−ＨＤｈＢ（２Ｆ，３Ｆ）−１                     ５．０％
３−ＨＤｈＢ（２Ｆ，３Ｆ）−３                     ５．０％
３−ＨＤｈＢ（２Ｆ，３Ｆ）−Ｏ１                 １０．０％
５−ＨＤｈＢ（２Ｆ，３Ｆ）−Ｏ１                 １１．０％
３−ＨＤｈＢ（２Ｆ，３Ｆ）−Ｏ２                 １１．０％
５−ＨＤｈＢ（２Ｆ，３Ｆ）−Ｏ２                 １１．０％
５−ＢＤｈＢ（２Ｆ，３Ｆ）−Ｏ１                   ５．０％
５−ＢＤｈＢ（２Ｆ，３Ｆ）−Ｏ２                   ３．０％
３−ＤｈＢ（２Ｆ，３Ｆ）Ｂ（２Ｆ，３Ｆ）−Ｏ２     ３．０％
第３成分
３−ＨＨ−４                                       ５．０％
３−ＨＢ−Ｏ２                                     ４．０％
３−ＨＨ−ＥＭｅ                                   ４．０％
３−ＨＨＢ−１                                     ３．０％
３−ＨＨＢ−Ｏ１                                   ４．０％
４−ＨＥＢ−Ｏ２                                   ５．０％
５−ＨＥＢ−Ｏ２                                   ６．０％
この組成物の特性を求めたところ、以下の通りであった。
ＴC＝９４．７（℃）
ＴL＜−２０℃
Δｎ＝０．０９４
Δε＝−３．８
η20＝４３．８（ｍＰａ・ｓ）
【００５０】
実施例１１
下記の成分含有量からなる液晶組成物を調製した。
第１成分
３−ＤｈＢ（２Ｆ，３Ｆ）−Ｏ１                     ５．０％
５−ＤｈＢ（２Ｆ，３Ｆ）−Ｏ１                     ５．０％
３−ＤｈＢ（２Ｆ，３Ｆ）−Ｏ２                     ５．０％
５−ＤｈＢ（２Ｆ，３Ｆ）−Ｏ２                     ５．０％
第２成分
３−ＨＤｈＢ（２Ｆ，３Ｆ）−３                     ３．０％
５−ＨＤｈＢ（２Ｆ，３Ｆ）−１                     ３．０％
３−ＨＤｈＢ（２Ｆ，３Ｆ）−Ｏ１                 １０．０％
５−ＨＤｈＢ（２Ｆ，３Ｆ）−Ｏ１                 １０．０％
３−ＨＤｈＢ（２Ｆ，３Ｆ）−Ｏ２                 １０．０％
５−ＨＤｈＢ（２Ｆ，３Ｆ）−Ｏ２                 １０．０％
第３成分
３−ＨＨ−４                                       ８．０％
３−ＨＢ−Ｏ４                                     ６．０％
３−ＨＨ−ＥＭｅ                                   ６．０％
３−ＨＨＢ−３                                     ４．０％
３−ＨＥＢ−Ｏ４                                   ４．０％
３−ＨＢＢＨ−３                                   ３．０％
１Ｏ１−ＨＢＢＨ−５                               ３．０％
この組成物の特性を求めたところ、以下の通りであった。
ＴC＝８４．４（℃）
ＴL＜−２０℃
Δｎ＝０．０８９
Δε＝−３．９
η20＝４０．２（ｍＰａ・ｓ）
【００５１】
実施例１２
下記の成分含有量からなる液晶組成物を調製した。
第１成分
３−Ｄｈ２Ｂ（２Ｆ，３Ｆ）−Ｏ２                    ３．０％
３−ＤｈＢ（２Ｆ，３Ｆ）−Ｏ２                      ３．０％
５−ＤｈＢ（２Ｆ，３Ｆ）−Ｏ２                      ６．０％
第２成分
３−ＨＤｈＢ（２Ｆ，３Ｆ）−Ｏ１                    ７．０％
３−ＨＤｈＢ（２Ｆ，３Ｆ）−Ｏ２                    ７．０％
第３成分
３−ＨＨ−４                                      １２．０％
３−ＨＢ−Ｏ２                                    １６．０％
３−ＨＢ−Ｏ４                                      ８．０％
２−ＨＨ−ＥＭｅ                                    ６．０％
３−ＨＨ−ＥＭｅ                                  １０．０％
３−ＨＨＢ−１                                      ７．０％
３−ＨＨＢ−３                                    １０．０％
３−ＨＨＢ−Ｏ１                                    ５．０％
この組成物の特性を求めたところ、以下の通りであった。
ＴC＝７２．０（℃）
ＴL＜−２０℃
Δｎ＝０．０７６
Δε＝−１．２
η20＝１６．２（ｍＰａ・ｓ）
【００５２】
実施例１３
下記の成分含有量からなる液晶組成物を調製した。
第１成分
３−ＤｈＢ（２Ｆ，３Ｆ）−１                       ５．０％
５−ＤｈＢ（２Ｆ，３Ｆ）−１                       ５．０％
３−ＤｈＢ（２Ｆ，３Ｆ）−Ｏ１                     ５．０％
５−ＤｈＢ（２Ｆ，３Ｆ）−Ｏ１                     ５．０％
３−ＤｈＢ（２Ｆ，３Ｆ）−Ｏ２                     ８．０％
５−ＤｈＢ（２Ｆ，３Ｆ）−Ｏ２                     ８．０％
第２成分
５−ＨＤｈＢ（２Ｆ，３Ｆ）−Ｏ２                   ５．０％
第３成分
３−ＨＨ−４                                     １０．０％
３−ＨＢ−Ｏ２                                     ８．０％
２−ＨＨ−ＥＭｅ                                   ４．０％
３−ＨＨ−ＥＭｅ                                   ８．０％
２−ＨＨＢ−１                                     ５．０％
３−ＨＨＢ−１                                     ７．０％
３−ＨＨＢ−３                                   １２．０％
３−ＨＨＢ−Ｏ１                                   ５．０％
この組成物の特性を求めたところ、以下の通りであった。
ＴC＝６２．３（℃）
ＴL＜−２０℃
Δｎ＝０．０７６
Δε＝−２．０
η20＝２１．０（ｍＰａ・ｓ）
【００５３】
実施例１４
下記の成分含有量からなる液晶組成物を調製した。
第１成分
５−ＤｈＢ（２Ｆ，３Ｆ）−Ｏ１                    ５．０％
第２成分
３−ＨＤｈＢ（２Ｆ，３Ｆ）−１                    ４．０％
３−ＨＤｈＢ（２Ｆ，３Ｆ）−３                    ４．０％
３−ＨＤｈＢ（２Ｆ，３Ｆ）−Ｏ１                １０．０％
５−ＨＤｈＢ（２Ｆ，３Ｆ）−Ｏ１                １０．０％
３−ＨＤｈＢ（２Ｆ，３Ｆ）−Ｏ２                １１．０％
５−ＨＤｈＢ（２Ｆ，３Ｆ）−Ｏ２                １１．０％
３−Ｈ２ＤｈＢ（２Ｆ，３Ｆ）−Ｏ２                ３．０％
５−ＢＤｈＢ（２Ｆ，３Ｆ）−Ｏ１                  ４．０％
３−ＤｈＨＢ（２Ｆ，３Ｆ）−Ｏ２                  ３．０％
３−ＤｈＢＢ（２Ｆ，３Ｆ）−Ｏ２                  ４．０％
第３成分
３−ＨＨ−４                                    １０．０％
３−ＨＢ−Ｏ２                                    ８．０％
３−ＨＨ−ＥＭｅ                                  ４．０％
３−ＨＨＢ−１                                    ４．０％
３−ＨＨＢ−Ｏ１                                  ５．０％
この組成物の特性を求めたところ、以下の通りであった。
ＴC＝９６．３（℃）
ＴL＜−２０℃
Δｎ＝０．０９５
Δε＝−３．９
η20＝４０．７（ｍＰａ・ｓ）
【００５４】
実施例１５
下記の成分含有量からなる液晶組成物を調製した。
第１成分
３−ＤｈＢ（２Ｆ，３Ｆ）−Ｏ１                    ５．０％
５−ＤｈＢ（２Ｆ，３Ｆ）−Ｏ１                    ５．０％
３−ＤｈＢ（２Ｆ，３Ｆ）−Ｏ２                    ５．０％
５−ＤｈＢ（２Ｆ，３Ｆ）−Ｏ２                    ５．０％
第２成分
５−ＨＤｈＢ（２Ｆ，３Ｆ）−１                    ３．０％
３−ＨＤｈＢ（２Ｆ，３Ｆ）−Ｏ１                １０．０％
５−ＨＤｈＢ（２Ｆ，３Ｆ）−Ｏ１                １０．０％
３−ＨＤｈＢ（２Ｆ，３Ｆ）−Ｏ２                １０．０％
５−ＨＤｈＢ（２Ｆ，３Ｆ）−Ｏ２                １０．０％
３−ＤｈＨＢ（２Ｆ，３Ｆ）−Ｏ２                  ３．０％
第３成分
３−ＨＨ−４                                      ８．０％
３−ＨＢ−Ｏ２                                    ６．０％
３−ＨＢ−Ｏ４                                    ６．０％
３−ＨＨ−ＥＭｅ                                  ６．０％
３−ＨＨＢ−３                                    ８．０％
この組成物の特性を求めたところ、以下の通りであった。
ＴC＝７３．８（℃）
ＴL＜−２０℃
Δｎ＝０．０８４
Δε＝−４．３
η20＝３５．４（ｍＰａ・ｓ）
【００５５】
実施例１６
下記の成分含有量からなる液晶組成物を調製した。
第１成分
３−ＤｈＢ（２Ｆ，３Ｆ）−Ｏ１                    ４．０％
５−ＤｈＢ（２Ｆ，３Ｆ）−Ｏ１                    ４．０％
３−ＤｈＢ（２Ｆ，３Ｆ）−Ｏ２                    ４．０％
５−ＤｈＢ（２Ｆ，３Ｆ）−Ｏ２                    ４．０％
Ｖ２−ＤｈＢ（２Ｆ，３Ｆ）−Ｏ３                  ４．０％
第２成分
５−ＨＤｈＢ（２Ｆ，３Ｆ）−１                    ３．０％
３−ＨＤｈＢ（２Ｆ，３Ｆ）−Ｏ１                  ８．０％
５−ＨＤｈＢ（２Ｆ，３Ｆ）−Ｏ１                  ８．０％
３−ＨＤｈＢ（２Ｆ，３Ｆ）−Ｏ２                  ８．０％
５−ＨＤｈＢ（２Ｆ，３Ｆ）−Ｏ２                  ９．０％
Ｖ２−ＨＤｈＢ（２Ｆ，３Ｆ）−Ｏ２                ４．０％
３−Ｈ２ＤｈＢ（２Ｆ，３Ｆ）−１                  ３．０％
３−ＤｈＢＢ（２Ｆ，３Ｆ）−Ｏ２                  ３．０％
第３成分
３−ＨＨ−４                                      ４．０％
Ｖ２−ＨＨ−４                                    ４．０％
３−ＨＢ−Ｏ２                                    ６．０％
３−ＨＢ−Ｏ４                                    ６．０％
３−ＨＨ−ＥＭｅ                                  ６．０％
３−ＨＨＢ−３                                    ４．０％
Ｖ２−ＨＨＢ−３                                  ４．０％
この組成物の特性を求めたところ、以下の通りであった。
ＴC＝７３．６（℃）
ＴL＜−２０℃
Δｎ＝０．０８６
Δε＝−４．２
η20＝３４．７（ｍＰａ・ｓ）
【００５６】
実施例１７
下記の成分含有量からなる液晶組成物を調製した。
第１成分
３−ＤｈＢ（２Ｆ，３Ｆ）−Ｏ１                    ８．０％
５−ＤｈＢ（２Ｆ，３Ｆ）−Ｏ１                    ８．０％
３−ＤｈＢ（２Ｆ，３Ｆ）−Ｏ２                    ８．０％
５−ＤｈＢ（２Ｆ，３Ｆ）−Ｏ２                    ８．０％
第２成分
３−ＨＤｈＢ（２Ｆ，３Ｆ）−１                    ５．０％
３−ＨＤｈＢ（２Ｆ，３Ｆ）−３                    ５．０％
３−ＨＤｈＢ（２Ｆ，３Ｆ）−Ｏ１                １２．０％
５−ＨＤｈＢ（２Ｆ，３Ｆ）−Ｏ１                １２．０％
３−ＨＤｈＢ（２Ｆ，３Ｆ）−Ｏ２                １２．０％
５−ＨＤｈＢ（２Ｆ，３Ｆ）−Ｏ２                １２．０％
３−ＤｈＨＢ（２Ｆ，３Ｆ）−Ｏ３                  ４．０％
第３成分
３−ＨＢ−Ｏ２                                    ３．０％
３−ＨＨ−ＥＭｅ                                  ３．０％
この組成物の特性を求めたところ、以下の通りであった。
ＴC＝７０．０（℃）
ＴL＜−２０℃
Δｎ＝０．０９２
Δε＝−６．２
η20＝４８．４（ｍＰａ・ｓ）
【００５７】
実施例１８
下記の成分含有量からなる液晶組成物を調製した。
第１成分
３−ＤｈＢ（２Ｆ，３Ｆ）−Ｏ２                    ６．０％
５−ＤｈＢ（２Ｆ，３Ｆ）−Ｏ２                    ６．０％
第２成分
５−ＨＤｈＢ（２Ｆ，３Ｆ）−Ｏ１                  ７．０％
３−ＨＤｈＢ（２Ｆ，３Ｆ）−Ｏ２                  ７．０％
５−ＨＤｈＢ（２Ｆ，３Ｆ）−Ｏ２                  ８．０％
第３成分
２−ＨＨ−３                                      ５．０％
３−ＨＨ−４                                      ５．０％
３−ＨＢ−Ｏ２                                  １０．０％
３−ＨＢ−Ｏ４                                    ４．０％
３−ＨＨ−ＥＭｅ                                  ６．０％
３−ＨＨＢ−３                                    ７．０％
第４成分
３−ＨＢ（２Ｆ，３Ｆ）−Ｏ２                      ５．０％
５−ＨＢ（２Ｆ，３Ｆ）−Ｏ２                      ５．０％
３−ＨＨＢ（２Ｆ，３Ｆ）−Ｏ２                    ７．０％
５−ＨＨＢ（２Ｆ，３Ｆ）−Ｏ２                    ７．０％
３−ＨＢＢ（２Ｆ，３Ｆ）−Ｏ２                    ５．０％
この組成物の特性を求めたところ、以下の通りであった。
ＴC＝７９．９（℃）
ＴL＜−２０℃
Δｎ＝０．０８７
Δε＝−３．８
η20＝２８．２（ｍＰａ・ｓ）
【００５８】
実施例１９
下記の成分含有量からなる液晶組成物を調製した。
第１成分
３−ＤｈＢ（２Ｆ，３Ｆ）−Ｏ２                    ６．０％
５−ＤｈＢ（２Ｆ，３Ｆ）−Ｏ２                    ６．０％
第２成分
５−ＨＤｈＢ（２Ｆ，３Ｆ）−Ｏ１                  ７．０％
３−ＨＤｈＢ（２Ｆ，３Ｆ）−Ｏ２                  ７．０％
５−ＨＤｈＢ（２Ｆ，３Ｆ）−Ｏ２                  ８．０％
第３成分
２−ＨＨ−３                                      ５．０％
３−ＨＨ−４                                      ５．０％
３−ＨＢ−Ｏ２                                  １０．０％
３−ＨＢ−Ｏ４                                    ４．０％
３−ＨＨ−ＥＭｅ                                 ６．０％
３−ＨＨＢ−３                                   ７．０％
第４成分
Ｖ２−ＨＢ（２Ｆ，３Ｆ）−Ｏ２                   ５．０％
５−ＨＢ（２Ｆ，３Ｆ）−Ｏ２                     ５．０％
３−ＨＨＢ（２Ｆ，３Ｆ）−Ｏ２                   ４．０％
Ｖ２−ＨＨＢ（２Ｆ，３Ｆ）−Ｏ２                 ３．０％
５−ＨＨＢ（２Ｆ，３Ｆ）−Ｏ２                   ６．０％
３−ＨＢＢ（２Ｆ，３Ｆ）−Ｏ２                   ３．０％
Ｖ２−ＨＢＢ（２Ｆ，３Ｆ）−Ｏ２                 ３．０％
この組成物の特性を求めたところ、以下の通りであった。
ＴC＝７８．８（℃）
ＴL＜−２０℃
Δｎ＝０．０８９
Δε＝−３．５
η20＝２７．０（ｍＰａ・ｓ）
【００５９】
【発明の効果】
以上説明した通り、本発明によれば、ＡＭ−ＬＣＤ用液晶組成物に求められる種々の特性を満たしながら、セル厚に応じた適当なΔｎの値を持ち、特に負に大きい誘電率異方性値と広いネマチック液晶相範囲および高い電圧保持率を有する低粘性の液晶組成物を提供することができる。